(57)【要約】【課題】ブタジエンゴムの配合量を増やすことなく耐摩耗性を向上させたゴム製の靴底を提供する。【解決手段】ネオジウム・ブタジエンゴムを含有する耐摩耗性ゴム層１２を底部の一部または全部に配設した靴底１０とする。【選択図】図１
2010017460.tif 000002
【特許請求の範囲】
【請求項１】
ネオジウム・ブタジエンゴムを含有する耐摩耗性ゴム層を底部の一部または全部に配設したことを特徴とする靴底。
【請求項２】
前記耐摩耗性ゴム層におけるネオジウム・ブタジエンゴムの含有量は、ゴム成分１００質量部の内の５質量部以上であることを特徴とする請求項１に記載の靴底。
【請求項３】
前記耐摩耗性ゴム層におけるネオジウム・ブタジエンゴム以外のゴム成分は、ブタジエンゴムおよび／またはイソプレンゴムであることを特徴とする請求項１または２に記載の靴底。
【請求項４】
少なくとも靴底の爪先部ならびに踏付け部の内側部分および外側部分に前記耐摩耗性ゴム層を配設したことを特徴とする請求項１〜３のいずれか１項に記載の靴底。
【請求項５】
少なくとも靴底の爪先部および踏付け部の内側部分ならびに踵部の外側部分に前記耐摩耗性ゴム層を配設したことを特徴とする請求項１〜３のいずれか１項に記載の靴底。
【請求項６】
少なくとも靴底の爪先部の内側部分、外側部分および前側部分、踏付け部の内側部分および外側部分、ならびに、踵部の内側部分、外側部分および後側部分に前記耐摩耗性ゴム層を配設したことを特徴とする請求項１〜３のいずれか１項に記載の靴底。
【請求項７】
前記耐摩耗性ゴム層の底部には、縦長が２〜５ｍｍ、横幅が２〜５ｍｍの突起が多数形成されていることを特徴とする請求項１〜６のいずれか１項に記載の靴底。
【請求項８】
請求項１〜７のいずれか１項に記載の靴底を用いたことを特徴とする靴。
【発明の詳細な説明】
【技術分野】
【０００１】
本発明は、底部に耐摩耗性に優れたゴム層を有する靴底およびそれを用いた靴に関する。
【背景技術】
【０００２】
従来、靴底としてゴム製のものが多用されている。このようなゴム製の靴底としては、ブタジエンゴム（ＢＲ）、イソプレンゴム（ＩＲ）、スチレン・ブタジエンゴム（ＳＢＲ）等のゴム類に、一酸化ケイ素（ＳｉＯ）、酸化亜鉛（ＺｎＯ）等の添加剤を加えた組成のものが知られている（例えば、特許文献１参照）。上記ゴム製の靴底の耐磨耗性を向上させるためには、一般にブタジエンゴムの量を増やすことが行われる。
【０００３】
【特許文献１】特開２００５−５８６４６号公報
【発明の開示】
【発明が解決しようとする課題】
【０００４】
しかし、ゴム組成物中におけるブタジエンゴムの比率が高まるほどゴム組成物が練りにくくなり、作業性が悪くなるという問題が生じる。したがって、単純にブタジエンゴムの量を増やしてゴム製の靴底の耐摩耗性を上げることは難しかった。
【０００５】
本発明は、上述した事情に鑑みてなされたもので、ブタジエンゴムの配合量を増やすことなく耐摩耗性を向上させたゴム製の靴底およびそれを用いた靴を提供することを目的とする。
【課題を解決するための手段】
【０００６】
本発明者らは、前記目的を達成するために種々検討を行った結果、ネオジウムを触媒として重合させたブタジエンゴムであるネオジウム・ブタジエンゴムを靴底のゴム層に配合した場合、このゴム層の耐摩耗性が向上することを見出した。
【０００７】
本発明は、上記知見に基づいてなされたもので、下記（１）〜（８）の靴底および靴を提供する。
（１）ネオジウム・ブタジエンゴムを含有する耐摩耗性ゴム層を底部の一部または全部に配設したことを特徴とする靴底。
（２）前記耐摩耗性ゴム層におけるネオジウム・ブタジエンゴムの含有量は、ゴム成分１００質量部の内の５質量部以上であることを特徴とする（１）の靴底。
（３）前記耐摩耗性ゴム層におけるネオジウム・ブタジエンゴム以外のゴム成分は、ブタジエンゴムおよび／またはイソプレンゴムであることを特徴とする（１）または（２）の靴底。
（４）少なくとも靴底の爪先部ならびに踏付け部の内側部分および外側部分に前記耐摩耗性ゴム層を配設したことを特徴とする（１）〜（３）の靴底。
（５）少なくとも靴底の爪先部および踏付け部の内側部分ならびに踵部の外側部分に前記耐摩耗性ゴム層を配設したことを特徴とする（１）〜（３）の靴底。
（６）少なくとも靴底の爪先部の内側部分、外側部分および前側部分、踏付け部の内側部分および外側部分、ならびに、踵部の内側部分、外側部分および後側部分に前記耐摩耗性ゴム層を配設したことを特徴とする（１）〜（３）の靴底。
（７）前記耐摩耗性ゴム層の底部には、縦長が２〜５ｍｍ、横幅が２〜５ｍｍの突起が多数形成されていることを特徴とする（１）〜（６）の靴底。
（８）（１）〜（７）の靴底を用いたことを特徴とする靴。
【０００８】
以下、本発明につきさらに詳しく説明する。本発明の靴底における耐摩耗性ゴム層は、ネオジウム・ブタジエンゴムを含有するものである。ネオジウム・ブタジエンゴムとしては、ネオジウムを触媒として重合させたブタジエンゴムを使用することができ、具体的にはＪＳＲ株式会社製ＢＲ７３０を用いることができる。
【０００９】
耐摩耗性ゴム層における他のゴム成分としては、特に限定されず、通常のブタジエンゴム、イソプレンゴム、スチレン・ブタジエンゴム等を使用することができるが、特に好ましいのはブタジエンゴムおよびイソプレンゴムの一方または両方である。ただし、ゴム組成物中におけるブタジエンゴムの比率が高まるほどゴム組成物が練りにくくなり、ブタジエンゴムが８５質量部以上だと作業性が悪くなるので、ブタジエンゴムの含有量は、ゴム成分１００質量部の内の８５質量部未満、好ましくは７５質量部以下とすることが適当である。通常のブタジエンゴムとして、具体的にはＪＳＲ株式会社製ＢＲ０１を使用することができ、イソプレンゴムとして、具体的にはＪＳＲ株式会社製ＩＲ２２００を使用することができる。
【００１０】
耐摩耗性ゴム層におけるネオジウム・ブタジエンゴムの含有量は、ゴム成分１００質量部の内の５質量部以上とすることが適当である。ネオジウム・ブタジエンゴムの含有量がゴム成分１００質量部の内の５質量部より少ないと、耐摩耗性ゴム層の耐摩耗性が不十分になることがある。上記含有量のより好ましい値は５〜７５質量部、特に２０〜７５質量部である。
【００１１】
耐摩耗性ゴム層を形成するゴム組成物中には、老化防止剤、無機充填剤、補強剤、シランカップリング剤、ステアリン酸、酸化亜鉛、加硫剤、加硫促進剤等の成分を適宜配合することができる。
【００１２】
耐摩耗性ゴム層の硬度は、ＪＩＳ−Ａ硬度で５０〜８０゜、特に６５〜７５゜であることが好ましい。耐摩耗性ゴム層は、ピコ摩耗試験における摩耗量が０．０４ｃｃ以下、特に０．０１ｃｃ以下であることが好ましい。
【００１３】
本発明では、少なくとも靴底の爪先部ならびに踏付け部の内側部分および外側部分に耐摩耗性ゴム層を配設することができる。このようにした場合、テニス、バドミントン等の前後方向のみならず横方向にも激しい動きをし、上記部分が摩耗しやすいスポーツに好適な靴を得ることができる。
【００１４】
また、本発明では、少なくとも靴底の爪先部および踏付け部の内側部分ならびに踵部の外側部分に耐摩耗性ゴム層を配設することができる。このようにした場合、ウォーキングシューズ、ランニングシューズ、ゴルフシューズ等の上記部分が摩耗しやすいスポーツに好適な靴を得ることができる。
【００１５】
さらに、本発明では、少なくとも靴底の爪先部の内側部分、外側部分および前側部分、踏付け部の内側部分および外側部分、ならびに、踵部の内側部分、外側部分および後側部分に耐摩耗性ゴム層を配設することができる。このようにした場合、あらゆるスポーツに好適な靴を得ることができる。
【００１６】
本発明の靴底は、単層構造としてもよく、ミッドソールと地面に接するアウトソールとからなる２層構造としてもよい。靴底を単層構造とする場合、靴底全体を上記耐摩耗性ゴム層で形成する。靴底を２層構造とする場合、アウトソールを上記耐摩耗性ゴム層で形成する。また、ミッドソールの材質としては、例えば、発泡ゴム、発泡プラスチックといった弾性発泡体や、非発泡のゴム類等を挙げることができ、より具体的には、ＥＶＡ（エチレンビニルアセテート）発泡体、通常の発泡ゴム、発泡ポリウレタン等を好適に用いることができる。内層の材質の硬度は、アスカ−Ｃ硬度で５５〜６５゜とすることが好ましい。
【００１７】
本発明の靴底においては、耐摩耗性ゴム層の底部に、縦長が２〜５ｍｍ、横幅が２〜５ｍｍの突起を多数形成することができる。上記のような微少な突起は摩耗しやすいため、この突起をネオジウム・ブタジエンゴムを含有する耐摩耗性ゴム層で形成することにより、突起を摩耗しにくくして、靴底の機能性を長く維持させることができる。
【発明の効果】
【００１８】
本発明の靴底は、耐摩耗性ゴム層の耐摩耗性が高いため、靴底の機能性を長く維持させることができる。
【発明を実施するための最良の形態】
【００１９】
以下、本発明の実施の形態を図面を参照して説明するが、本発明は下記例に限定されるものではない。図１は本発明の一実施形態に係る靴底を示す底面図である。
【００２０】
本例の靴底１０は、アウトソール１２とミッドソール１４とからなる２層構造のもので、中央部には硬質プラスチックからなるプレート１６が固定されている。アウトソール１２は、ネオジウム・ブタジエンゴムを含有する非発泡の耐摩耗性ゴム層により形成されている。アウトソール１２は、中央部に縦長の開口部１８を有するものであり、靴底の爪先部２０の内側部分、外側部分および前側部分（実質的には爪先部２０のほぼ全体）、踏付け部２２の内側部分および外側部分、土踏まず部２４の内側部分および外側部分、ならびに、踵部２６の内側部分、外側部分および後側部分を覆っている。ミッドソール１４は、アスカ−Ｃ硬度が５５〜６５゜のＥＶＡ発泡体により形成されている。
【００２１】
また、アウトソール１２の底部には、図１、図２に示すように、縦長（高さ）ａが４ｍｍ程度、横幅（径）ｂが４ｍｍ程度の逆円錐台形状の突起２８が多数形成されているとともに、この逆円錐台形状の突起２８を囲んで、縦長（高さ）ｃが３ｍｍ程度、横幅（径）ｄが３ｍｍ程度の逆多角錐台形状の突起３０が複数（本例では６個）形成されている。このような微少な突起２８、３０は摩耗しやすいが、本例ではこれらの突起２８、３０をネオジウム・ブタジエンゴムを含有する耐摩耗性ゴム層で形成することにより、突起２８、３０を摩耗しにくくしている。
【実施例】
【００２２】
（靴の実履き評価）
図１に示した靴底を作製し、この靴底を用いてテニスシューズを作製した。アウトソールを形成するゴム層としては、表１に示す組成のものを用いた。モニター３名に実施例１、比較例１（従来品）のテニスシューズ各１足を渡した。それぞれのシューズについて、１４日ずつ、砂入り人工芝で形成されたテニスコートで１日当たり４〜５時間テニスをして、両シューズの比較をしてもらった。結果を表２に示す。表２の結果より、本発明の靴底は、ネオジウム・ブタジエンゴムを含有する耐摩耗性ゴム層を有するため、従来品に比べて靴底の機能性が長く維持されることがわかる。
【００２３】
【表１】
2010017460.tif 000003
【００２４】
【表２】
2010017460.tif 000004
【００２５】
（ピコ摩耗試験）
表３に示す組成のゴム層のサンプルを作製し、ＪＩＳ  Ｋ６２６４に規定されているピコ摩耗試験に準じて試験を行った。試験は、荷重４４Ｎ、回転数１００回／分の条件で、１分ごとに刃の回転を逆回転にするようにして、４分間行った。結果は、サンプルの試験前の重量から試験後の重量を引いて摩耗量を求め、これを比重で割って算出した。結果を図３のグラフに示す。図３より、ネオジウム・ブタジエンゴムの配合量を７５部のように大量にしなくても、２０部の配合量の耐摩耗性の向上が見られ、したがって少量のネオジウム・ブタジエンゴムの配合によって十分な耐摩耗性向上効果が得られることがわかる。
【００２６】
【表３】
2010017460.tif 000005
【図面の簡単な説明】
【００２７】
【図１】本発明の一実施形態に係る靴底を示す底面図である。
【図２】図１の靴底の突起を示す断面図である。
【図３】実施例におけるピコ摩耗試験の結果を示すグラフである。
【符号の説明】
【００２８】
１０  靴底
１２  アウトソール
１４  ミッドソール
２０  爪先部
２２  踏付け部
２４  土踏まず部
２６  踵部
２８  突起
３０  突起
【図１】
2010017460.tif 000006
【図２】
2010017460.tif 000007
【図３】
2010017460.tif 000008